【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
（ａ）ＢＰＡポリカーボネート標準品を用いるゲル浸透クロマトグラフィーによって測定して、２０ｋｇ／モル（±１ｋｇ／モル）〜３２ｋｇ／モル（±１ｋｇ／モル）、好ましくは２５ｋｇ／モル（±１ｋｇ／モル）〜３２ｋｇ／モル（±１ｋｇ／モル）の質量平均分子量を有するＢＰＡポリカーボネートである、第１のポリカーボネート；
（ｂ）ＢＰＡポリカーボネート標準品を用いるゲル浸透クロマトグラフィーによって測定して、２０ｋｇ／モル（±１ｋｇ／モル）〜３２ｋｇ／モル（±１ｋｇ／モル）、好ましくは２０ｋｇ／モル（±１ｋｇ／モル）〜２４ｋｇ／モル（±１ｋｇ／モル）の質量平均分子量を有するＢＰＡポリカーボネートである、任意選択で含まれていてもよい第２のポリカーボネート（但し、第２のポリカーボネートは、第１のポリカーボネートとは異なる）；
（ｃ）５質量％〜４０質量％の、界面重合によって製造され、４質量％〜８質量％のシロキサンを含み、４０〜５０単位の平均ポリジオルガノシロキサンブロック長を有し、ＢＰＡポリカーボネート標準品を用いるゲル浸透クロマトグラフィーによって測定して、２１ｋｇ／モル（±１ｋｇ／モル）〜２５ｋｇ／モル（±１ｋｇ／モル）の質量平均分子量を有するＢＰＡポリシロキサン−ポリカーボネートコポリマーである、第１のポリシロキサン−ポリカーボネートコポリマー；
（ｄ）１質量％〜５質量％の、界面重合によって製造され、１８質量％〜２２質量％のシロキサンを含み、４０〜５０単位の平均ポリジオルガノシロキサンブロック長を有し、ＢＰＡポリカーボネート標準品を用いるゲル浸透クロマトグラフィーによって測定して、２８ｋｇ／モル（±１ｋｇ／モル）〜３２ｋｇ／モル（±１ｋｇ／モル）の質量平均分子量を有するＢＰＡポリシロキサン−ポリカーボネートコポリマーである、第２のポリシロキサン−ポリカーボネートコポリマー；
（ｅ）０．２質量％〜１質量％の、カリウムジフェニルスルホンスルホネート（ＫＳＳ）である難燃剤；
（ｆ）０．１質量％〜１質量％の、滴下防止剤；及び
（ｇ）任意選択で含まれていてもよい、耐衝撃性改良剤
を含む熱可塑性組成物を含む製品であって、
前記熱可塑性組成物は、１質量％〜４質量％の総シロキサン含量を有し、
前記熱可塑性組成物を含む火炎試験片が、１．２ｍｍの厚さでＵＬ９４  Ｖ０規格を達成し；
前記熱可塑性組成物が、ＡＳＴＭ  Ｄ１２３８に準拠して３００℃にて１．２ｋｇの荷重を用いて測定して、１０ｃｍ３／１０分〜２５ｃｍ３／１０分のメルトボリュームレート（ＭＶＲ）を有し；
前記熱可塑性組成物が、ＡＳＴＭ  Ｄ２５６に準拠して、３．２ｍｍの厚さの成形部品について２３℃で測定して、少なくとも８００Ｊ／ｍのノッチ付きアイゾット衝撃エネルギーを有する、製品。
【請求項２】
第１のポリシロキサン−ポリカーボネートコポリマー（質量％）の、第２のポリシロキサン−ポリカーボネートコポリマー（質量％）に対する比が、８〜１２である、請求項１に記載の製品。
【請求項３】
第１のポリシロキサン−ポリカーボネートコポリマーからもたらされるシロキサン含量（質量％）の、第２のポリシロキサン−ポリカーボネートコポリマーからもたらされるシロキサン含量（質量％）に対する比が、３〜４である、請求項１または２に記載の製品。
【請求項４】
前記熱可塑性組成物が、１質量％〜２質量％の総シロキサン含量を有する、請求項１〜３のいずれか一項に記載の製品。
【請求項５】
３．２ｍｍ厚さの成形部品が、ＡＳＴＭ  Ｄ２５６に準拠して２３℃で測定して−１０℃以下の延性−脆性遷移温度を有すること；及び、ＡＳＴＭ  Ｄ２２４４に準拠して、２．５ｍｍの厚さの成形着色チップについて正反射成分を除去して測定して、８以下のＬ＊値を有すること、の少なくとも１つを満足する、請求項１〜４のいずれか一項に記載の製品。
【請求項６】
２０質量％〜４０質量％の第１のポリシロキサン−ポリカーボネートコポリマー及び２質量％〜４質量％の第２のポリシロキサン−ポリカーボネートコポリマーを含む、請求項１〜５のいずれか一項に記載の製品。
【請求項７】
０．１質量％〜５質量％の耐衝撃性改良剤を含み、前記耐衝撃性改良剤が、（ａ）シロキサンのコア−アクリル系のシェルをベースとする耐衝撃性改良剤、又は（ｂ）メチルメタクリレート−ブタジエン−スチレン粉末である、請求項１〜６のいずれか一項に記載の製品。
【請求項８】
前記熱可塑性組成物が、２５質量％〜４０質量％の第１のポリカーボネート；２５質量％〜６５質量％の第２のポリカーボネート；５質量％〜４０質量％の第１のポリシロキサン−ポリカーボネートコポリマー；１質量％〜５質量％の第２のポリシロキサン−ポリカーボネートコポリマー；０．２質量％〜１質量％のＫＳＳ；０．１質量％〜１質量％の滴下防止剤；及び、０質量％〜５質量％の耐衝撃性改良剤を含む（但し、全ての成分の質量％値の合計が１００質量％を超えない）、請求項１〜７のいずれか一項に記載の製品。
【請求項９】
前記熱可塑性組成物が、０．３質量％のカーボンブラックをさらに含む、請求項１〜８のいずれか一項に記載の製品。
【請求項１０】
視認可能なニットラインを有さないこと；及び、ＵＬ  ７４６に準拠して１１５℃で測定して、耐衝撃性能を伴う相対温度指数（ＲＴＩ）を有すること、の少なくとも１つを満足する、請求項１〜９のいずれか一項に記載の製品。
【請求項１１】
前記熱可塑性組成物が、
（ａ）３６質量％の第１のポリカーボネート；４１質量％の第２のポリカーボネート；２０質量％の第１のポリシロキサン−ポリカーボネートコポリマー；０．３質量％のＫＳＳ；０．４質量％の滴下防止剤；及び、２質量％の第２のポリシロキサン−ポリカーボネートコポリマーを含む組成物；
（ｂ）３１質量％の第１のポリカーボネート；３５質量％の第２のポリカーボネート；３０質量％の第１のポリシロキサン−ポリカーボネートコポリマー；０．３質量％のＫＳＳ；０．４質量％の滴下防止剤；及び、３質量％の第２のポリシロキサン−ポリカーボネートコポリマーを含む組成物；
（ｃ）２６質量％の第１のポリカーボネート；２９質量％の第２のポリカーボネート；４０質量％の第１のポリシロキサン−ポリカーボネートコポリマー；０．３質量％のＫＳＳ；０．４質量％の滴下防止剤；及び、４質量％の第２のポリシロキサン−ポリカーボネートコポリマーを含む組成物；
（ｄ）２７質量％の第１のポリカーボネート；２６質量％の第２のポリカーボネート；４０質量％の第１のポリシロキサン−ポリカーボネートコポリマー；０．３質量％のＫＳＳ；０．４質量％の滴下防止剤；及び、４質量％の第２のポリシロキサン−ポリカーボネートコポリマー、及び１％の耐衝撃性改良剤を含む組成物；及び
（ｅ）２７質量％の第１のポリカーボネート；６２質量％の第２のポリカーボネート；５質量％の第１のポリシロキサン−ポリカーボネートコポリマー；０．３質量％のＫＳＳ；０．４質量％の滴下防止剤；及び、４質量％の第２のポリシロキサン−ポリカーボネートコポリマー、及び１％の耐衝撃性改良剤を含む組成物
からなる群から選択される、請求項１〜１０のいずれか一項に記載の製品。
【請求項１２】
前記製品が、電子機器ハウジングである、請求項１〜１１のいずれか一項に記載の製品。
【請求項１３】
前記電子機器ハウジングが、アダプターのハウジング、または、携帯電話、スマートフォン、ＧＰＳデバイス、ラップトップコンピュータ、タブレットコンピュータ、ｅ−リーダー、または複写機のための構成部品である、請求項１２に記載の製品。